(57)【特許請求の範囲】
【請求項１】
一方の面が黒色層で他方の面が白色層である多層のポリオレフィン系樹脂からなる農業用マルチフィルムにおいて、
前記白色層に添加する二酸化チタンの種類を選び、該白色層の該二酸化チタン濃度（ｗｔ％）の数値と該白色層の厚さ（μｍ）の数値の積が６００以上７００以下の農業用マルチフィルムの中から選ばれた波長８００ｎｍの太陽光近赤外域反射率が７０％以上であることを特徴とする農業用マルチフィルム。
【請求項２】
夏場の野菜栽培用であることを特徴とする請求項１記載の農業用マルチフィルム。
【発明の詳細な説明】
【技術分野】
【０００１】
本発明は、作物栽培時に地面を覆い作物の生育に好適な環境を構築する農業用マルチフィルムに関し、詳しくは夏場の野菜栽培において病虫害を防止できる農業用マルチフィルムに関する。
【背景技術】
【０００２】
一般に、マルチ栽培において、土中水分保持、土壌膨軟性の保持、肥料流亡防止、地温の上昇と抑制、初期成育の促進、初期収量の増加、生産の多収安定化を図るために、ポリオレフィンのようなプラスチックフィルムからなる農業用マルチフィルムが使用されている。
【０００３】
かかるプラスチックフィルムとしては、従来、二酸化チタンやアルミ微粒子をフィルムに配合して太陽光線を反射させて地温の上昇を防ぐ反射フィルムが知られている。
【０００４】
しかし、かかるプラスチックフィルムでは、地温の低下が裸地並み或いはそれ以下にならず不十分である。地温の抑制効果が低いと、たとえ１℃程度の上昇でも根の活動に影響し、積算すると植物の生育を大幅に遅らせたりあるいは枯死させるという植物栽培に致命的な問題がある。
【０００５】
このため特許文献１には、地温を裸地温度以下にすることが出来、栽培の難しい高温期の栽培に使用することにより、作物を良い栽培環境で育て、生育促進させ病害も低減することが出来る農業用フィルムが開示されている。
【特許文献１】特願平１１−２２０５１３
【発明の開示】
【発明が解決しようとする課題】
【０００６】
上記特許文献１の明細書には、地温を裸地温度以下に大幅に低下させることにより、高温期のマルチ栽培において病害を低減できる旨が開示されているが、病害の低減は立証されていない。さらに地温を低下させるため小孔を多数開け水の蒸散による気化熱を利用しており、小孔から雑草が生え野菜の生育に障害となることがある。
【０００７】
本発明者らは、さらに研究を進め、マルチフィルムを夏場の畝面に被覆して野菜を栽培する際に、波長８００ｎｍの太陽光近赤外域反射率が７０％以上である場合に、地温が大きく下がり、生育促進と病虫害防止が図れることを見出し、本発明に至った。
【０００８】
そこで、本発明は、夏場の畝面に被覆して野菜を栽培する際に野菜の生育促進と病虫害防止が図れる農業用マルチフィルムを提供することを課題とする。
【０００９】
また本発明の他の課題は、以下の記載によって明らかとなる。
【課題を解決するための手段】
【００１０】
上記課題を解決する請求項１記載の農業用マルチフィルムは、一方の面が黒色層で他方の面が白色層である多層のポリオレフィン系樹脂からなる農業用マルチフィルムにおいて、  前記白色層に添加する二酸化チタンの種類を選び、該白色層の該二酸化チタン濃度（ｗｔ％）の数値と該白色層の厚さ（μｍ）の数値の積が６００以上７００以下の農業用マルチフィルムの中から選ばれた波長８００ｎｍの太陽光近赤外域反射率が７０％以上であることを特徴とする。
【００１１】
本発明の好ましい態様は、夏場の野菜栽培用である請求項１記載の農業用マルチフィルムである。
【００１２】
また本発明の他の好ましい態様は、白色層の二酸化チタン濃度（ｗｔ％）の数値と厚さ（μm）の数値の積が７００以上であり、更に好ましい態様としては、白色層の二酸化チタン濃度（ｗｔ％）の数値と厚さ（μm）の数値の積が９００以上であることである。
【００１３】
更に本発明の他の好ましい態様は、波長８００ｎｍの太陽光近赤外域反射率は７３％以上であり、より好ましくは８０％以上である。
【発明の効果】
【００１４】
本発明によれば、夏場の畝面に被覆して野菜を栽培する際に野菜の生育促進と病虫害防止が図れる農業用マルチフィルムを提供することができる。
【発明を実施するための最良の形態】
【００１５】
以下、本発明の実施の形態を説明する。
【００１６】
本発明の多層フィルムの層構成は、一方の面が黒色層で他方の面が白色層であり、少なくとも２層構成であればよい。この多層フィルムは、白色層と黒色層のベース樹脂としてポリオレフィン系樹脂を用いた軟質の多層フィルムである。また白色層の表面に透明層を有していてもよい。
【００１７】
ポリオレフィン系樹脂としては、ポリエチレン、ポリプロピレン、エチレン−プロピレン共重合体、エチレン−ブテン１共重合体、エチレン−４−メチル−１−ペンテン共重合体、エチレン−ヘキセン共重合体、エチレン−オクテン共重合体、エチレン−デセン共重合体等のエチレン−α−オレフィン共重合体、エチレン−酢酸ビニル共重合体、エチレン−アクリル酸共重合体、エチレン−メチルメタクリレート共重合体、エチレン−酢酸ビニル−メチルメタクリレート共重合体、アイオノマー共重合体等が挙げられる。
【００１８】
本発明において、ポリオレフィン系樹脂として好ましいのは、低密度ポリエチレン(LDPE)、直鎖状低密度ポリエチレン(LLDPE)、高密度ポリエチレン(HDPE)、エチレン−酢酸ビニル共重合体(EVA)であり、より好ましいのは、強度、柔軟性、耐候性、あるいはある程度の耐熱性を発揮する観点から、直鎖状低密度ポリエチレン(LLDPE)である。
【００１９】
本発明の多層フィルムの厚みは、２０〜７５μmの範囲であり、好ましくは２５〜７０μmの範囲であり、より好ましくは３０〜６０μmの範囲である。厚みはフィルム断面の光学顕微鏡観察によって測定することが出来る。
【００２０】
本発明において、白色層の二酸化チタン濃度（ｗｔ％）の数値と厚さ（μm）の数値の積は６００以上である。
【００２１】
かかる要件を満足するには、二酸化チタン濃度の数値を上げるか、あるいは白色層の厚みを増すか、あるいは二酸化チタン濃度の数値を上げると共に白色層の厚みを増す方法などがある。白色層の厚みはフィルム断面の光学顕微鏡観察によって測定することができる。
【００２２】
白色層の二酸化チタン濃度（ｗｔ％）の数値と厚さ（μm）の数値の積は６００以上であり、７００以上であることがより好ましく、更に好ましい態様としてはその積が９００以上であることである。
【００２３】
本発明の多層フィルムにおける波長８００ｎｍの太陽光近赤外域反射率は７０％以上であり、好ましくは７３％以上であり、より好ましくは８０％以上である。
【００２４】
かかる反射率は分光光度計を用いて測定・算出できる。目的の反射率を得るのは二酸化チタンの種類を選び濃度を調整することで達成できる。
【００２５】
波長８００ｎｍの太陽光線は、近赤外域に属する波長の光線であり、かかる波長領域の太陽光線を７０％以上反射すると、上記の要件と相俟って、夏場の野菜栽培における生育の促進と病害の防止ができる。特に夏場の畝面に本発明マルチフィルムを被覆して大根やキャベツ、レタス等低温期栽培野菜を栽培する際に効果を発揮する。
【００２６】
黒色層の添加剤としては、カーボンブラックが挙げられる。かかるカーボンブラックの添加量は、特に限定されないが、１〜１０ｗｔ％の範囲が好ましい。
【００２７】
本発明の農業用マルチフィルムに含有できる添加剤としては、耐候安定剤、酸化防止剤、滑剤、アンチブロッキング剤、無滴剤等のような農業用マルチフィルムに使われる各種添加剤を使用することが出来る。
【００２８】
本発明の多層フィルムを製造する方法としては、例えばインフレ共押出成形、Tダイ共押出成形、カレンダー、２軸延伸などの成形方法が挙げられる。
【００２９】
本発明の農業用マルチフィルムを用いた野菜の栽培は、高冷地夏場の畝面に被覆してキャベツ、レタスなどの野菜を栽培することにも効果がある。ここで「高冷地」というのは、夏場でも平均気温が23℃を越えないところで、信州の場合は標高1000m前後あるいはそれ以上の所であり、作物が成長するのに必要な温度・日照・水分のある所をいい、比較的日照時間が長く、夏に気温が比較的低い状況にある。
【実施例】
【００３０】
以下、本発明の実施例について説明するが、かかる実施例によって本発明が限定されるものではない。
【００３１】
実施例１
＜樹脂原料及び各層の構成＞
【００３２】
（１）白色層
下記ベース樹脂に二酸化チタンを添加した。二酸化チタンの濃度は、二酸化チタン濃度（ｗｔ％）と厚み（μｍ）の積が表１になるように決定した。
【００３３】
（２）黒色層
下記ベース樹脂９５重量部にカーボンブラック５重量部を添加した。
【００３４】
（ベース樹脂）
上記白色層と黒色に各々用いるベース樹脂は、直鎖状低密度ポリエチレン（比重０．９２０、メルトフローレート１．０）とした。
【００３５】
＜多層フィルム試料の製造＞
上記白色層組成物と黒色層組成物を、それぞれ別々の押出機で、１６０℃の温度で溶融・混練し、１台のインフレーション成形多層ダイに供給して、多層ダイ内で溶融組成物同士を積層させ（白色層と黒色層を積層させ）、次いで円形のスリットから押出し、ブローアップして冷却して、チューブ状に成形して、白色層と黒色層の多層フィルム試料１、２、３、４及び５を得た。
【００３６】
＜多層フィルムの厚さ＞
各フィルム試料の厚さは表１に示したとおりである。
【００３７】
＜多層フィルムの反射率＞
各フィルム試料について、波長８００ｎｍの反射率を、日立分光光度計を用いて測定・算出した。その結果を表１に示した。
【００３８】
＜栽培試験＞
（試験場所）
上記フィルム試料１、２、３、４及び５を用いて、夏場に千葉県市原市のみかど化工株式会社の試験農場において、大根のマルチ栽培を行った。
【００３９】
（圃場）
試験農場にそれぞれ１区８ｍ２（巾１m×長１０ｍ）からなる試験区を作り、それぞれのフィルムを被覆して、本発明実験区及び比較対照区を作成した。
【００４０】
（品種）
栽培に用いた大根の品種：「献夏」（株式会社サカタのタネ製品）
【００４１】
（評価）
＜地温の測定＞
１）測定法
栽培期間中の畝頂部下１０ｃｍ地点の地温をＴandＤ社製「おんどとり」を用いて測定した。    
【００４２】
２）測定結果：8月晴天日の最高地温の平均値を表１に示す。
【００４３】
＜生育の測定＞
8月2日各植穴に大根の種を３粒ずつ播種して、8月25日に間引きを行い、間引いた大根の葉を測定した。
【００４４】
＜病虫害の測定＞
間引いた葉の外観を観察して病虫害の程度を記録した。
【００４５】
＜結果＞
表１に示すとおりである。
【００４６】
【表１】
0004825011.tif 000002
【００４７】
以上、表１から、酷暑の時期に播種した大根は本発明のマルチフィルムを被覆することにより順調に生育して、病原菌や虫による障害を防ぎ、良好な大根を収穫することができる。
【００４８】
実施例２
＜試験フィルム＞
実施例１と同様な方法で、他の種類のやや青みがかった二酸化チタンを使い、白色層の二酸化チタン濃度（ｗｔ％）と厚み（μｍ）の積及び多層フィルムの厚さが試料５と同様にして試料６を作成した。
【００４９】
これらの試料に実施例１の試料１、２、３、４及び５を加え、地温の測定を行った。
【００５０】
＜多層フィルムの反射率＞
試料６について、波長８００ｎｍの反射率を、日立分光光度計を用いて測定・算出した。その結果を表２に示した。
【００５１】
＜地温の測定＞
（試験場所）千葉県市原市みかど化工株式会社の試験農場において、地温試験区を作り、測定を行った。
【００５２】
（地温試験）試験農場に巾0.6m×長0.9ｍの畝を、各フィルム試料について、本発明実験区及び比較対照区を作成し、該畝面上に上記フィルム試料を敷設した。
【００５３】
フィルムを被覆しない畝も参考区とした。
【００５４】
（測定法）７月晴天日に畝頂部下１０ｃｍ地点の地温をＴandＤ社製地温測定機「おんどとり」を用いて測定した。
【００５５】
（測定結果）表２に示すとおり。
【００５６】
【表２】
0004825011.tif 000003
【００５７】
表２から、本発明フィルムは、いずれも比較の試料よりも、２℃以上地温を低下することができ、表１の結果も考慮すれば、比較対照区に比べ、夏場の大根栽培の生育促進と病虫害防止に優れた効果を得ることが予想でき、良好な野菜を収穫することが期待できる。